(57)【特許請求の範囲】
【請求項１】
少なくとも一方が透明の一対の基板間に、それぞれ可視光中の互いに異なる色光を選択反射する互いに独立した複数種のコレステリック液晶を含む表示層が挟持され、外部の画像書き込み装置から前記表示層に電界が印加されることによって画像が書き込まれる表示記憶媒体であって、
前記複数種のコレステリック液晶のプレーナーとフォーカルコニック組織の状態間の遷移領域およびフォーカルコニック組織とホメオトロピックの状態間の遷移領域が、同じ電界強度で存在することを特徴とする表示記憶媒体。
【請求項２】
請求項１の表示記憶媒体において、
前記複数種のコレステリック液晶が、４００〜５００ｎｍの波長域にピークを有する色光を選択反射するコレステリック液晶、５００〜６００ｎｍの波長域にピークを有する色光を選択反射するコレステリック液晶、および６００〜７００ｎｍの波長域にピークを有する色光を選択反射するコレステリック液晶によって構成されたことを特徴とする表示記憶媒体。
【請求項３】
請求項１または２の表示記憶媒体において、
前記複数種のコレステリック液晶の少なくとも１種は、高分子マトリックス中にコレステリック液晶が分散されたものであることを特徴とする表示記憶媒体。
【請求項４】
請求項１または２の表示記憶媒体において、
前記複数種のコレステリック液晶の少なくとも１種は、高分子マトリックス中に高分子殻によってカプセル化されたコレステリック液晶が分散されたものであることを特徴とする表示記憶媒体。
【請求項５】
請求項１〜４のいずれかの表示記憶媒体において、
前記複数種のコレステリック液晶のそれぞれが、互いに同じ色光を選択反射し、かつ互いに螺旋ねじれ方向が逆のコレステリック液晶によって構成されたことを特徴とする表示記憶媒体。
【請求項６】
請求項１〜５のいずれかの表示記憶媒体において、
前記一対の基板が、可とう性を有することを特徴とする表示記憶媒体。
【請求項７】
請求項１の表示記憶媒体に画像を書き込む方法において、
外部の画像書き込み装置から前記表示層に、少なくとも、セレクト期間と、その後の無電界の表示期間とによって構成され、そのセレクト期間での電界強度Ｅｓが前記複数種のコレステリック液晶を全て同じ状態に変化させる電界強度となる書き込み信号を印加することを特徴とする画像書き込み方法。
【請求項８】
請求項１の表示記憶媒体に画像を書き込む装置において、
表示記憶媒体の外部から前記表示層に、少なくとも、セレクト期間と、その後の無電界の表示期間とによって構成され、そのセレクト期間での電界強度Ｅｓが前記複数種のコレステリック液晶を全て同じ状態に変化させる電界強度となる書き込み信号を印加することを特徴とする画像書き込み装置。
【発明の詳細な説明】
【０００１】
【発明の属する技術分野】
この発明は、画像（文字や図形などの情報を含む）を表示し、かつその表示状態を記憶する表示記憶媒体と、この表示記憶媒体に画像を書き込む方法および装置に関する。
【０００２】
【従来の技術】
紙パルプの原料である森林資源の破壊や、ごみの廃却、焼却による環境汚染などから、オフィスを中心とする紙の大量消費が問題になっている。しかしながら、パーソナルコンピュータの普及や、インターネットを始めとする情報化社会の発達により、電子情報の一時的な閲覧に使われる紙の消費は、益々増加する傾向にあり、紙に代わる書き換え可能な表示記憶媒体の実現が望まれている。
【０００３】
【発明が解決しようとする課題】
そこで、出願人は先に、特願平９−３１７０４９号（平成９年１１月１８日、出願）によって、無電源でのメモリ性を有し、明るく、コントラストの高い、反射型のモノクロ表示または多色表示を行うことができ、外部装置によって短時間で画像を書き換えることができるとともに、軽薄で、可とう性を有する構造を持ち、製造コストの低い、紙ライクな表示記憶媒体、および、その表示記憶媒体に外部から画像を書き込むことができる方法および装置を提案した。
【０００４】
この先願の発明では、図１９に示すように、表示記憶媒体１として、基板２，３間に、それぞれブルー、グリーン、レッドの色光を選択反射し、多色表示を行う場合には互いに状態変化のしきい電界強度が異なるコレステリック液晶からなる表示層１８Ａ，１８Ｂ，１８Ｃを、例えば、表示層１８Ａ，１８Ｂ，１８Ｃにはスペーサー１９Ａ，１９Ｂ，１９Ｃを挿入し、表示層１８Ａ，１８Ｂ間には分離基板４を介し、表示層１８Ｂ，１８Ｃ間には分離基板５を介して積層し、基板３の裏面に光吸収層６を設ける。
【０００５】
画像書き込み装置２０は、表示記憶媒体１と別体に形成し、表示記憶媒体１を挟持する書き込み電極２１，２２と駆動回路２３を設ける。そして、多色表示を行う場合には、リフレッシュ期間およびセレクト期間と、その後の無電界の表示期間とによって構成され、リフレッシュ期間およびセレクト期間での電界強度ＥｒおよびＥｓが、Ｅｒ＞Ｅｓの関係をもって、表示層１８Ａ，１８Ｂ，１８Ｃのコレステリック液晶の状態変化のしきい電界強度を境界とする７段階の電界強度から選定された書き込み信号を、電極２１，２２間に印加する。
【０００６】
しかしながら、この先願の発明の表示記憶媒体と、その画像書き込み方法および画像書き込み装置では、積層された３層の表示層１８Ａ，１８Ｂ，１８Ｃをスイッチングするため、書き込み電極２１，２２間に大きな電圧を印加しなければならない、という欠点がある。
【０００７】
そこで、この発明は、無電源でのメモリ性を有し、明るく、コントラストの高い、反射型のモノクロ表示を行うことができ、外部装置によって短時間で画像を書き換えることができるとともに、画像の書き込みに必要な電圧を低減させることができるようにしたものである。
【０００８】
【課題を解決するための手段】
この発明の表示記憶媒体は、
少なくとも一方が透明の一対の基板間に、それぞれ可視光中の互いに異なる色光を選択反射する互いに独立した複数種のコレステリック液晶を含む表示層が挟持され、外部の画像書き込み装置から前記表示層に電界が印加されることによって画像が書き込まれる表示記憶媒体であって、
前記複数種のコレステリック液晶のプレーナーとフォーカルコニック組織の状態間の遷移領域およびフォーカルコニック組織とホメオトロピックの状態間の遷移領域が、同じ電界強度で存在することを特徴とする。
【００１０】
上記の、この発明の表示記憶媒体では、前記複数種のコレステリック液晶を、４００〜５００ｎｍの波長域にピークを有する色光を選択反射するコレステリック液晶、５００〜６００ｎｍの波長域にピークを有する色光を選択反射するコレステリック液晶、および６００〜７００ｎｍの波長域にピークを有する色光を選択反射するコレステリック液晶によって構成することができる。
【００１１】
上記の、この発明の表示記憶媒体では、前記複数種のコレステリック液晶の少なくとも１種を、高分子マトリックス中にコレステリック液晶が分散されたものとすることができる。
【００１２】
上記の、この発明の表示記憶媒体では、前記複数種のコレステリック液晶の少なくとも１種を、高分子マトリックス中に高分子殻によってカプセル化されたコレステリック液晶が分散されたものとすることができる。
【００１３】
上記の、この発明の表示記憶媒体では、前記複数種のコレステリック液晶のそれぞれを、互いに同じ色光を選択反射し、かつ互いに螺旋ねじれ方向が逆のコレステリック液晶によって構成することができる。
【００１４】
上記の、この発明の表示記憶媒体では、前記一対の基板を、可とう性を有するものとすることができる。
【００１５】
この発明の画像書き込み方法は、上記の、この発明の表示記憶媒体に画像を書き込む方法において、外部の画像書き込み装置から前記表示層に、少なくとも、セレクト期間と、その後の無電界の表示期間とによって構成され、そのセレクト期間での電界強度Ｅｓが前記複数種のコレステリック液晶を全て同じ状態に変化させる電界強度となる書き込み信号を印加する。
【００１７】
この発明の画像書き込み装置は、上記の、この発明の表示記憶媒体に画像を書き込む装置において、表示記憶媒体の外部から前記表示層に、少なくとも、セレクト期間と、その後の無電界の表示期間とによって構成され、そのセレクト期間での電界強度Ｅｓが前記複数種のコレステリック液晶を全て同じ状態に変化させる電界強度となる書き込み信号を印加する。
【００１９】
【作用】
液晶分子が螺旋構造を持つコレステリック液晶は、螺旋軸に平行に入射した光を右円偏光と左円偏光に分け、螺旋の捩じれ方向に一致する円偏光成分をブラッグ反射し、残りの光を透過させる選択反射現象を起こす。反射光の中心波長λ、および反射波長幅Δλは、螺旋ピッチをｐ、螺旋軸に直交する平面内の平均屈折率をｎ、複屈折率をΔｎとすると、それぞれλ＝ｎ・ｐ、Δλ＝Δｎ・ｐで表され、コレステリック液晶による反射光は螺旋ピッチに依存した鮮やかな色を呈する。
【００２０】
正の誘電率異方性を有するコレステリック液晶は、図１７（Ａ）に示すように、螺旋軸がセル表面に垂直になり、入射光に対して上記の選択反射現象を起こすプレーナー、同図（Ｂ）に示すように、螺旋軸がほぼセル表面に平行になり、入射光を少し前方散乱させながら透過させるフォーカルコニック組織、および同図（Ｃ）に示すように、螺旋構造がほどけて液晶ダイレクタが電界方向を向き、入射光をほぼ完全に透過させるホメオトロピック、の３つの状態を示す。
【００２１】
上記の３つの状態のうち、プレーナーとフォーカルコニック組織は、無電界で双安定に存在することができる。したがって、コレステリック液晶の状態は、液晶に印加される電界強度に対して一義的に決まらず、プレーナーが初期状態の場合には、電界強度の増加に伴って、プレーナー、フォーカルコニック組織、ホメオトロピックの順に変化し、フォーカルコニック組織が初期状態の場合には、電界強度の増加に伴って、フォーカルコニック組織、ホメオトロピックの順に変化する。
【００２２】
一方、液晶に印加した電界強度を急激にゼロにした場合には、プレーナーとフォーカルコニック組織はそのままの状態を維持し、ホメオトロピックはプレーナーに変化する。
【００２３】
したがって、パルス信号を印加した直後のコレステリック液晶は、図１８に示すようなスイッチング挙動を示し、印加されたパルス信号の電界強度が、Ｅｆｈ，９０以上のときには、ホメオトロピックからプレーナーに変化した選択反射状態となり、Ｅｐｆ，１０とＥｆｈ，１０の間のときには、フォーカルコニック組織による透過状態となり、Ｅｐｆ，９０以下のときには、パルス信号印加前の状態を継続した状態、すなわちプレーナーによる選択反射状態またはフォーカルコニック組織による透過状態となる。
【００２４】
ただし、図中、縦軸は正規化反射率であり、最大反射率を１００、最小反射率を０として、反射率を正規化している。また、プレーナー、フォーカルコニック組織およびホメオトロピックの各状態間には、遷移領域が存在するため、正規化反射率が９０以上の場合を選択反射状態、正規化反射率が１０以下の場合を透過状態と定義し、プレーナーとフォーカルコニック組織の変化のしきい電界強度を、遷移領域の前後に対して、それぞれＥｐｆ，９０、Ｅｐｆ，１０とし、フォーカルコニック組織とホメオトロピックの変化のしきい電界強度を、遷移領域の前後に対して、それぞれＥｆｈ，１０、Ｅｆｈ，９０とする。
【００２５】
この発明では、このコレステリック液晶の双安定現象を利用して、表示記憶媒体の一つの表示層に、外部の画像書き込み装置から電界を印加することにより、その一つの表示層に含ませた、互いに異なる色光を選択反射する、互いに独立した複数種のコレステリック液晶につき、（Ａ）プレーナーによる選択反射状態と、（Ｂ）フォーカルコニック組織による透過状態とを、スイッチングすることによって、無電界でのメモリ性を有するモノクロ表示または多色表示を行う。
【００２６】
この場合、それぞれのコレステリック液晶には、それぞれのコレステリック液晶、および、これらを一つの表示層に独立に保持する高分子殻やバインダなどの、各構成要素間の抵抗値と静電容量の関係によって決まる電圧が印加される。通常、いずれの構成要素も十分に大きい抵抗値を示すため、それぞれの構成要素への分圧比は、ほぼ静電容量の比に依存する。また、コレステリック液晶が誘電率に異方性を有し、プレーナー、フォーカルコニック組織およびホメオトロピックの、各状態によって静電容量が変化するため、それぞれのコレステリック液晶に印加される電圧は、いずれかのコレステリック液晶のスイッチングによっても変化する。
【００２７】
したがって、この発明の表示記憶媒体においては、図１８に示すような、それぞれのコレステリック液晶の、実際にそのコレステリック液晶に印加される電界強度に対するスイッチング挙動と、表示記憶媒体を構成する各要素の静電容量比に依存した分圧比とを、組み合わせることによって、外部の画像書き込み装置により印加される電界強度に対する、それぞれのコレステリック液晶の状態が得られ、これを所望の状態に制御することによって、それぞれのコレステリック液晶を同時かつ独立にスイッチングさせることができる。
【００２８】
そして、上記の、この発明の表示記憶媒体では、外部の画像書き込み装置から表示層に、少なくとも、複数種のコレステリック液晶を全て同じ状態に変化させる電界強度Ｅｓのセレクト期間Ｔｓと、その後の無電界の表示期間Ｔｄとによって構成される書き込み信号を印加することによって、（１）複数種のコレステリック液晶が全てプレーナーの状態、（２）複数種のコレステリック液晶が全てフォーカルコニック組織の状態、の２つの状態が得られる。
【００２９】
したがって、複数種のコレステリック液晶として、例えば、それぞれ４００〜５００ｎｍの波長域にピークを有するブルーの色光、５００〜６００ｎｍの波長域にピークを有するグリーンの色光、および６００〜７００ｎｍの波長域にピークを有するレッドの色光、を選択反射する３種のコレステリック液晶を、互いに独立させて一つの表示層に含ませ、外光入射側と反対側に光吸収層を設けることによって、（１）３種のコレステリック液晶が全て選択反射状態となって、加法混色によるホワイトが表示される状態、（２）３種のコレステリック液晶が全て透過状態となり、その３種のコレステリック液晶を透過した光が光吸収層に全て吸収されて、ブラックが表示される状態、とを取りうるようになり、一画素内で、ブラック、ホワイトの２色を表示することができる。
【００３０】
ここで、コレステリック液晶による選択反射現象では、ピーク波長域で最大５０％の反射率が得られるため、加法混色によって表現されるホワイト表示においても、高い積分反射率を得ることができ、明るく、コントラストの高い表示を行うことができる。
【００３１】
さらに、３種のコレステリック液晶のそれぞれを、互いに同じ色光を選択反射し、かつ互いに螺旋ねじれ方向が逆のコレステリック液晶で構成することによって、より明るい表示を得ることができる。
【００３２】
また、この発明の表示記憶媒体は、媒体内に駆動電極や駆動回路を必要としないため、低コストで製造できるとともに、軽薄で、可とう性を有する構造にすることができる。
【００３３】
また、後述のように、複数種のコレステリック液晶のプレーナーとフォーカルコニック組織の状態間の遷移領域およびフォーカルコニック組織とホメオトロピックの状態間の遷移領域が、同じ電界強度で存在しない表示記憶媒体とする場合には、例えば一つの表示層に３種のコレステリック液晶を含ませた場合、外部の画像書き込み装置から表示層に、少なくとも、電界強度Ｅｒのリフレッシュ期間Ｔｒおよび電界強度Ｅｓのセレクト期間Ｔｓと、その後の無電界の表示期間Ｔｄとによって構成され、そのリフレッシュ期間Ｔｒでの電界強度Ｅｒおよびセレクト期間Ｔｓでの電界強度Ｅｓが、Ｅｒ＞Ｅｓの関係をもって、３種のコレステリック液晶の状態変化のしきい電界強度を境界とする７段階の電界強度から選定された書き込み信号を印加することによって、（１）３種のコレステリック液晶が全てプレーナーの状態、（２）３種のコレステリック液晶が全てフォーカルコニック組織の状態、（３）３種のコレステリック液晶のうちの、いずれか１種がプレーナー、残りの２種がフォーカルコニック組織の状態、（４）３種のコレステリック液晶のうちの、状態変化のしきい電界強度が他の２種のそれの中間の値である種を含む、いずれか２種がプレーナー、残りの１種がフォーカルコニック組織の状態、の４つの状態が得られる。
【００３４】
したがって、３種のコレステリック液晶として、例えば、それぞれ４００〜５００ｎｍの波長域にピークを有するブルーの色光、５００〜６００ｎｍの波長域にピークを有するグリーンの色光、および６００〜７００ｎｍの波長域にピークを有するレッドの色光、を選択反射するコレステリック液晶を、互いに独立させて一つの表示層に含ませ、外光入射側と反対側に光吸収層を設けることによって、（１）３種のコレステリック液晶が全て選択反射状態となって、加法混色によるホワイトが表示される状態、（２）３種のコレステリック液晶が全て透過状態となり、その３種のコレステリック液晶を透過した光が光吸収層に全て吸収されて、ブラックが表示される状態、（３）３種のコレステリック液晶のうちの、いずれか１種のみが選択反射状態となって、レッド、グリーンまたはブルーが表示される状態、（４）３種のコレステリック液晶のうちの、状態変化のしきい電界強度が他の２種のそれの中間の値である種を含む、いずれか２種のみが選択反射状態となって、イエロー、マゼンタおよびシアンのうちの、いずれか２色のいずれかが表示される状態、とを取りうるようになり、一画素内で、ブラック、ホワイト、レッド、グリーンおよびブルーの５色と、イエロー、マゼンタおよびシアンのうちの２色との、合計７色を表示することができる。
【００３５】
ここで、コレステリック液晶による選択反射現象では、ピーク波長域で最大５０％の反射率が得られるため、一次色であるブルー、グリーンおよびレッドの表示はもとより、加法混色によって表現されるホワイト、イエロー、マゼンタおよびシアンの表示においても、高い積分反射率を得ることができ、明るく、コントラストの高い表示を行うことができる。
【００３６】
さらに、３種のコレステリック液晶のそれぞれを、互いに同じ色光を選択反射し、かつ互いに螺旋ねじれ方向が逆のコレステリック液晶で構成することによって、より明るい表示を得ることができる。
【００３７】
さらに、少なくとも、ホワイト、ブラック、ブルー、グリーンおよびレッドの５色を用いて、ディザ法や誤差拡散法などの面積階調を行うことによって、フルカラーの表示を行うことができる。
【００３８】
また、この場合も、表示記憶媒体は、媒体内に駆動電極や駆動回路を必要としないので、低コストで製造できるとともに、軽薄で、可とう性を有する構造にすることができる。
【００３９】
以上のように、この発明によれば、コレステリック液晶の電界スイッチングによる、高速の書き換え性および無電源でのメモリ性を有し、コレステリック液晶の選択反射による、明るく、コントラストの高い、モノクロ表示または多色表示を行うことができるとともに、軽薄で、可とう性を有する構造を持ち、製造コストの低い、紙ライクな表示記憶媒体を実現することができる。
【００４０】
さらに、この発明によれば、複数種のコレステリック液晶を、先願の発明のように別個の表示層として積層するのではなく、互いに独立させて一つの表示層に含ませるので、表示層全体を薄くすることができ、外部の画像書き込み装置から表示記憶媒体に印加する書き込み電圧を低減させることができる。
【００４１】
【発明の実施の形態】
図１に、この発明の表示記憶媒体および画像書き込み装置の一実施形態を示す。
【００４２】
表示記憶媒体１は、この実施形態では、基板２，３間に、可視光中の互いに異なる色光を選択反射する３種のコレステリック液晶８Ａ，８Ｂ，８Ｃを、互いに独立させてバインダ９により保持した表示層を形成し、外光入射側と反対側の基板３の裏面に光吸収層６を設ける。表示記憶媒体１の端部には、必要に応じてシール材１１，１２を設ける。
【００４３】
基板２，３は、ガラスやシリコン、またはポリエチレン、ポリスチレン、ポリエチレンテレフタレート、ポリビニルアルコール、ポリカーボネート、ポリ塩化ビニル、ポリイミド、ポリアミド、ポリサルホンなどの高分子フィルムを用いることができ、少なくとも外光入射側の基板２は、光透過性を有する材料により形成する。
【００４４】
基板２，３の厚みは、数１０μｍ〜数１００μｍで、自己支持性と可とう性を併せ持つことが好ましい。また、コレステリック液晶８Ａ，８Ｂ，８Ｃへの分圧比を大きくするため、できるだけ誘電率の大きいことが好ましい。また、必要に応じて、その表面に、液晶配向層、耐摩耗層、表示記憶媒体１内へのガスの混入を防止するバリア層などの公知の機能性膜を形成してもよい。
【００４５】
光吸収層６は、コレステリック液晶８Ａ，８Ｂ，８Ｃを透過した入射光を吸収するものであれば、特に限定されるものではなく、カーボンブラックや複合酸化物系顔料などの、色素や顔料が含有された高分子膜を用いることができる。
【００４６】
なお、基板３の裏面に光吸収層６を形成する代わりに、基板３の内面に光吸収層６を形成し、または基板３をブラック染料などで着色して基板３に光吸収性を持たせ、光吸収層６を省略することもできる。
【００４７】
コレステリック液晶８Ａ，８Ｂ，８Ｃは、シッフ塩基系、アゾ系、アゾキシ系、ビフェニル系、ターフェニル系、安息香酸エステル系、トラン系、ピリミジン系、シクロヘキサンカルボン酸エステル系、フェニルシクロヘキサン系、ジオキサン系などの正の誘電率異方性を有するネマチック液晶、またはこれらの混合物に、エステル誘導体、シアノビフェニル誘導体、ビスアニール誘導体などの、不斉炭素を有するカイラル剤を添加した材料を用いることができる。
【００４８】
コレステリック液晶の螺旋ピッチは、ネマチック液晶に対するカイラル剤の添加量で調整し、例えば、コレステリック液晶８Ａ，８Ｂ，８Ｃの選択反射光の中心波長が、それぞれ４００〜５００ｎｍ、５００〜６００ｎｍ、６００〜７００ｎｍの範囲内になるようにする。
【００４９】
また、コレステリック液晶の螺旋ピッチの温度依存性を補償するために、捩じれ方向が異なる、または逆の温度依存性を示す複数のカイラル剤を添加する公知の手法を用いてもよい。
【００５０】
コレステリック液晶８Ａ，８Ｂ，８Ｃを互いに独立させて一つの表示層中に保持する方法としては、例えば、それぞれの液晶を水相中で乳化させた後、３種の乳化液晶を混合し、水溶性バインダを加えて乾燥製膜する方法、または、それぞれ高分子殻によってマイクロカプセル化した３種の液晶を混合した後、バインダを加えて製膜する方法を用いることができる。いずれの方法によっても、３種の液晶が均一に独立して樹脂中に分散された表示層を得ることができる。そのほか、１種を乳化液晶とし、他の２種をマイクロカプセル化したものとするなど、各種の方法を用いることができる。
【００５１】
さらに、３種のコレステリック液晶のうちの、例えば１種を、アクリル系、チオール系、エポキシ系などの、熱や光によって重合する高分子前駆体と液晶を混合し、均一相の状態から重合させて相分離させるＰＩＰＳ（Ｐｏｌｙｍｅｒｉｚａｔｉｏｎ  Ｉｎｄｕｃｅｄ  Ｐｈａｓｅ  Ｓｅｐａｒａｔｉｏｎ）法、熱可塑性高分子と液晶を混合し、均一相に加熱した状態から冷却して相分離させるＴＩＰＳ（Ｔｈｅｒｍａｌｌｙ  Ｉｎｄｕｃｅｄ  Ｐｈａｓｅ  Ｓｅｐａｒａｔｉｏｎ）法、高分子と液晶をクロロフォルムなどの溶媒に溶かし、溶媒を蒸発させて高分子と液晶を相分離させるＳＩＰＳ（Ｓｏｌｖｅｎｔ  Ｉｎｄｕｃｅｄ  Ｐｈａｓｅ  Ｓｅｐａｒａｔｉｏｎ）法などによって形成することもできる。
【００５２】
画像書き込み装置２０は、表示記憶媒体１とは別体に形成し、この実施形態では、表示記憶媒体１を挟持する書き込み電極２１，２２と、この電極２１，２２間に書き込み信号を印加する駆動回路２３とによって構成する。駆動回路２３は、図では省略したが、駆動電源と、入力された画像データに基づいて、電極２１，２２間に印加する信号を制御する制御部とによって構成する。
【００５３】
画像書き込み装置２０は、例えば、電極２１，２２間に表示記憶媒体１の厚み分の間隙を有し、画像書き込み時には、その間隙内に表示記憶媒体１を所定位置まで差し込んで、後述するように表示記憶媒体１に画像を書き込み、または、電極２１側を電極２２側に対して開閉できるようにして、電極２１側を開いて表示記憶媒体１を所定位置に挿入した後、電極２１側を閉じて表示記憶媒体１に画像を書き込む、などの構成とすることができる。
【００５４】
なお、この発明の画像書き込み装置２０は、この発明の表示記憶媒体１に対して、外部から、この発明の画像書き込み方法による書き込み信号を印加できるものであればよく、例えば、画素サイズの電極を備えるペン書き込み型の書き込み装置、一次元に電極が配置されたライン走査書き込み型の書き込み装置、二次元に電極が配置された面書き込み型の書き込み装置、またはこれらの形態でイオン流を発生させる書き込み装置など、特に限定されるものではない。
【００５５】
図３に、この発明の表示記憶媒体１の等価回路を示す。図中、Ｃｓはコレステリック液晶以外の構成要素の等価静電容量で、図１に示した実施形態では基板２，３およびバインダ９の静電容量の直列和を示す。また、Ｖｓは、表示記憶媒体１に外部の画像書き込み装置２０から電圧Ｖが印加された場合に、これらコレステリック液晶以外の構成要素で発生する電圧降下を示す。
【００５６】
さらに、Ｃａ，Ｃｂ，ＣｃおよびＲａ，Ｒｂ，Ｒｃは、それぞれコレステリック液晶８Ａ，８Ｂ，８Ｃの静電容量および抵抗値を示し、Ｖａ，Ｖｂ，Ｖｃは、表示記憶媒体１に外部の画像書き込み装置２０から電圧Ｖが印加された場合に、コレステリック液晶８Ａ，８Ｂ，８Ｃのそれぞれに実際に印加される電圧を示す。
【００５７】
通常、コレステリック液晶８Ａ，８Ｂ，８Ｃの抵抗値Ｒａ，Ｒｂ，Ｒｃは、十分に大きいため、コレステリック液晶８Ａ，８Ｂ，８Ｃに印加される電圧Ｖａ，Ｖｂ，Ｖｃは、以下のようになる。
【００５８】
Ｖａ＝（ＣｂＣｃＣｓ／Ｃ）Ｖ    …（１）
Ｖｂ＝（ＣａＣｃＣｓ／Ｃ）Ｖ    …（２）
Ｖｃ＝（ＣａＣｂＣｓ／Ｃ）Ｖ    …（３）
ここで、
Ｃ＝ＣａＣｂＣｃ＋ＣａＣｂＣｓ＋ＣａＣｃＣｓ＋ＣｂＣｃＣｓ  …（４）
である。
【００５９】
このように、この発明の表示記憶媒体１に対して、外部の画像書き込み装置２０から任意の電界強度を印加した場合、各コレステリック液晶８Ａ，８Ｂ，８Ｃには、それぞれ上記のような静電容量分圧による電界強度が印加され、それぞれ、その電界強度に応じて各コレステリック液晶８Ａ，８Ｂ，８Ｃの状態が変化する。
【００６０】
したがって、この発明の表示記憶媒体１においては、外部の画像書き込み装置２０から印加される「見かけの電界強度」の、各コレステリック液晶８Ａ，８Ｂ，８Ｃへの分配比と、実際に印加される電界強度に対する各コレステリック液晶８Ａ，８Ｂ，８Ｃのスイッチング挙動との、２つを制御することによって、外部の画像書き込み装置２０から印加された電界強度に対する各コレステリック液晶８Ａ，８Ｂ，８Ｃのスイッチング挙動を、所望の構成にすることができる。
【００６１】
具体的には、前者の、各コレステリック液晶８Ａ，８Ｂ，８Ｃへの分配比は、上記のように各コレステリック液晶８Ａ，８Ｂ，８Ｃの静電容量比によって、後者の、各コレステリック液晶８Ａ，８Ｂ，８Ｃのスイッチング挙動は、各コレステリック液晶８Ａ，８Ｂ，８Ｃの誘電率異方性、弾性率および螺旋ピッチ、さらには液晶と高分子との相互作用などによって、制御することができる。
【００６２】
図４に、この発明の表示記憶媒体１の一例の、外部の画像書き込み装置２０によって印加された電界強度に対する、各コレステリック液晶８Ａ，８Ｂ，８Ｃのスイッチング挙動を示す。
【００６３】
この例の表示記憶媒体は、３種のコレステリック液晶８Ａ，８Ｂ，８Ｃの、それぞれのプレーナーとフォーカルコニック組織の状態変化のしきい電界強度Ｅｐｆ，１０のうちの最も大きい値Ｅｔｈ１と、３種のコレステリック液晶８Ａ，８Ｂ，８Ｃの、それぞれのフォーカルコニック組織とホメオトロピックの状態変化のしきい電界強度Ｅｆｈ，１０のうちの最も小さい値Ｅｔｈ２とが、Ｅｔｈ１＜Ｅｔｈ２の関係を有するように構成し、そのＥｔｈ１とＥｔｈ２の間の電界強度をＥａ、３種のコレステリック液晶８Ａ，８Ｂ，８Ｃの、それぞれのフォーカルコニック組織とホメオトロピックの状態変化のしきい電界強度Ｅｆｈ，９０のうちの最も大きい値Ｅｔｈ３以上の電界強度をＥｂとする。
【００６４】
そして、外部の画像書き込み装置２０によって、図５（Ａ）に示すような、交流パルスのセレクト期間Ｔｓと、その後の無電界の表示期間Ｔｄとによって構成され、そのセレクト期間Ｔｓでの電界強度Ｅｓが、入力データに基づいて、上記の電界強度Ｅａ，Ｅｂから選定された電界強度となる書き込み信号、または、同図（Ｂ）に示すような、直流パルスのセレクト期間Ｔｓと、その後の無電界の表示期間Ｔｄとによって構成され、そのセレクト期間Ｔｓでの電界強度Ｅｓが、入力データに基づいて、上記の電界強度Ｅａ，Ｅｂから選定された電界強度となる書き込み信号を、上記の表示記憶媒体に印加する。
【００６５】
図６は、この場合のセレクト電界強度Ｅｓによる、３種のコレステリック液晶８Ａ，８Ｂ，８Ｃの状態変化の様子を示したもので、「ｐ」はプレーナーによる選択反射状態、「ｆ」はフォーカルコニック組織による透過状態、をそれぞれ表し、コレステリック液晶８Ａ，８Ｂ，８Ｃの順に示している。
【００６６】
これから明らかなように、上記の表示記憶媒体および画像書き込み方法によれば、（１）３種のコレステリック液晶８Ａ，８Ｂ，８Ｃが全てプレーナーの状態、（２）３種のコレステリック液晶８Ａ，８Ｂ，８Ｃが全てフォーカルコニック組織の状態、の２種類の状態が得られる。
【００６７】
したがって、例えば、コレステリック液晶８Ａがブルーの色光、コレステリック液晶８Ｂがグリーンの色光、コレステリック液晶８Ｃがレッドの色光を選択反射するように構成した場合には、図７に示すように（便宜的に３種のコレステリック液晶を３層で示し、「Ｔ」は対応するコレステリック液晶がフォーカルコニック組織による透過状態であることを示す）、（１）Ｅｓ＝Ｅａの書き込み信号によって、ブラック（Ｂｋ）が表示される状態、（２）Ｅｓ＝Ｅｂの書き込み信号によって、ホワイト（Ｗ）が表示される状態、の２つの表示状態を取りうるようになり、一画素内で、ブラック、ホワイトの２色を表示することができる。
【００６８】
さらに、ディザ法や誤差拡散法などの面積階調を行うことによって、多値のモノクロ表示を行うことができる。
【００６９】
図８に、この発明の表示記憶媒体１の他の例の、外部の画像書き込み装置２０によって印加された電界強度に対する、各コレステリック液晶８Ａ，８Ｂ，８Ｃのスイッチング挙動を示す。
【００７０】
この例の表示記憶媒体は、３種のコレステリック液晶８Ａ，８Ｂ，８Ｃの、プレーナーとフォーカルコニック組織の状態間の遷移領域、およびフォーカルコニック組織とホメオトロピックの状態間の遷移領域が、同じ電界強度で存在しないように構成する。３種のコレステリック液晶８Ａ，８Ｂ，８Ｃのうちの、状態変化のしきい電界強度が最も大きいコレステリック液晶をＨ液晶（図中ではＨ層とする）、中間のコレステリック液晶をＭ液晶（図中ではＭ層とする）、最も小さいコレステリック液晶をＬ液晶（図中ではＬ層とする）とした場合、電界強度Ｅａ，Ｅｂ，Ｅｃ，Ｅｄ，Ｅｅ，Ｅｆ，Ｅｇを、
Ｅａ：Ｌ液晶のＥｐｆ，９０以下の電界強度、
Ｅｂ：Ｌ液晶のＥｐｆ，１０とＭ液晶のＥｐｆ，９０との間の電界強度、
Ｅｃ：Ｍ液晶のＥｐｆ，１０とＨ液晶のＥｐｆ，９０との間の電界強度、
Ｅｄ：Ｈ液晶のＥｐｆ，１０とＬ液晶のＥｆｈ，１０との間の電界強度、
Ｅｅ：Ｌ液晶のＥｆｈ，９０とＭ液晶のＥｆｈ，１０との間の電界強度、
Ｅｆ：Ｍ液晶のＥｆｈ，９０とＨ液晶のＥｆｈ，１０との間の電界強度、
Ｅｇ：Ｈ液晶のＥｆｈ，９０以上の電界強度、
とする。
【００７１】
そして、外部の画像書き込み装置２０によって、図９（Ａ）に示すような、少なくとも、それぞれ交流パルスのリフレッシュ期間Ｔｒおよびセレクト期間Ｔｓと、その後の無電界の表示期間Ｔｄとによって構成され、そのリフレッシュ期間Ｔｒおよびセレクト期間Ｔｓでの電界強度ＥｒおよびＥｓが、Ｅｒ＞Ｅｓの関係をもって、入力データに基づいて、上記の７段階の電界強度Ｅａ〜Ｅｇから選定された電界強度となる書き込み信号、または、同図（Ｂ）に示すような、少なくとも、それぞれ直流パルスのリフレッシュ期間Ｔｒおよびセレクト期間Ｔｓと、その後の無電界の表示期間Ｔｄとによって構成され、そのリフレッシュ期間Ｔｒおよびセレクト期間Ｔｓでの電界強度ＥｒおよびＥｓが、Ｅｒ＞Ｅｓの関係をもって、入力データに基づいて、上記の７段階の電界強度Ｅａ〜Ｅｇから選定された電界強度となる書き込み信号を、上記の表示記憶媒体に印加する。
【００７２】
図１０は、この場合のリフレッシュ電界強度Ｅｒとセレクト電界強度Ｅｓとの組み合わせによる、Ｈ，Ｍ，Ｌ液晶の状態変化の様子を示したもので、「ｐ」はプレーナーによる選択反射状態、「ｆ」はフォーカルコニック組織による透過状態、「？」は書き込み信号の印加前の状態に依存する未確定状態、をそれぞれ表し、Ｌ，Ｍ，Ｈ液晶（図中ではＬ，Ｍ，Ｈ層とする）の順に示している。
【００７３】
これから明らかなように、上記の表示記憶媒体および画像書き込み方法によれば、（１）Ｈ，ＭおよびＬの３種のコレステリック液晶が全てプレーナーの状態、（２）Ｈ，ＭおよびＬの３種のコレステリック液晶が全てフォーカルコニック組織の状態、（３）Ｈ液晶がプレーナーで、Ｍ液晶とＬ液晶がフォーカルコニック組織の状態、（４）Ｍ液晶がプレーナーで、Ｈ液晶とＬ液晶がフォーカルコニック組織の状態、（５）Ｌ液晶がプレーナーで、Ｈ液晶とＭ液晶がフォーカルコニック組織の状態、（６）Ｈ液晶とＭ液晶がプレーナーで、Ｌ液晶がフォーカルコニック組織の状態、（７）Ｍ液晶とＬ液晶がプレーナーで、Ｈ液晶がフォーカルコニック組織の状態、の７種類の状態が得られる。
【００７４】
したがって、例えば、コレステリック液晶８Ａがブルーの色光を選択反射するＨ液晶、コレステリック液晶８Ｂがグリーンの色光を選択反射するＭ液晶、コレステリック液晶８Ｃがレッドの色光を選択反射するＬ液晶となるように構成した場合には、図１１に示すように（便宜的に３種のコレステリック液晶を３層で示し、「Ｔ」は対応するコレステリック液晶がフォーカルコニック組織による透過状態であることを示す）、（１）例えば、Ｅｒ＝Ｅｄ，Ｅｓ＝Ｅａの書き込み信号によって、ブラック（Ｂｋ）が表示される状態、（２）Ｅｒ＝Ｅｇ，Ｅｓ＝Ｅａの書き込み信号によって、ホワイト（Ｗ）が表示される状態、（３）Ｅｒ＝Ｅｇ，Ｅｓ＝Ｅｃの書き込み信号によって、ブルー（Ｂ）が表示される状態、（４）Ｅｒ＝Ｅｆ，Ｅｓ＝Ｅｂの書き込み信号によって、グリーン（Ｇ）が表示される状態、（５）例えば、Ｅｒ＝Ｅｅ，Ｅｓ＝Ｅａの書き込み信号によって、レッド（Ｒ）が表示される状態、（６）Ｅｒ＝Ｅｇ，Ｅｓ＝Ｅｂの書き込み信号によって、シアン（Ｃ）が表示される状態、（７）例えば、Ｅｒ＝Ｅｆ，Ｅｓ＝Ｅａの書き込み信号によって、イエロー（Ｙ）が表示される状態、の７つの表示状態を取りうるようになり、一画素内で、ホワイト、ブラック、ブルー、グリーンおよびレッドの５色と、シアンおよびイエローの２色との、合計７色を表示することができる。
【００７５】
さらに、少なくとも、ホワイト、ブラック、ブルー、グリーンおよびレッドの５色を用いて、ディザ法や誤差拡散法などの面積階調を行うことによって、フルカラー表示を行うことができる。
【００７６】
上記の例は、グリーンの色光を選択反射するコレステリック液晶をＭ液晶として、シアン、マゼンタおよびイエローの３色中の２色として、シアンおよびイエローを表示する場合であるが、ブルーの色光を選択反射するコレステリック液晶をＭ液晶とする場合には、シアン、マゼンタおよびイエローの３色中の２色として、シアンおよびマゼンタを表示することができ、レッドの色光を選択反射するコレステリック液晶をＭ液晶とする場合には、シアン、マゼンタおよびイエローの３色中の２色として、マゼンタおよびイエローを表示することができる。
【００７７】
図１に示した実施形態は、３種のコレステリック液晶８Ａ，８Ｂ，８Ｃが、それぞれのコレステリック液晶の螺旋ねじれ方向に一致する、いずれかの旋回方向の円偏光成分を選択反射する場合であるが、図２に示す、この発明の表示記憶媒体１の他の実施形態のように、コレステリック液晶８Ａ，８Ｂ，８Ｃを、それぞれ、互いに同じ色光を選択反射するとともに、外部の画像書き込み装置２０から印加される電界に対して同じスイッチング挙動を示すような、螺旋ねじれ方向が右方向のコレステリック液晶８Ａ（Ｒ），８Ｂ（Ｒ），８Ｃ（Ｒ）と、螺旋ねじれ方向が左方向のコレステリック液晶８Ａ（Ｌ），８Ｂ（Ｌ），８Ｃ（Ｌ）とによって形成して、互いに独立させて一つの表示層中に含ませてもよい。この場合には、上述した書き込み方法を用いて、より反射率の高いモノクロ表示または多色表示を行うことができる。
【００７８】
【実施例】
（実施例１）
実施例１では、マイクロカプセル構造のモノクロ表示の表示記憶媒体を作製し、表示特性を測定した。
【００７９】
正の誘電率異方性を有するネマチック液晶Ｅ４８（ＢＤＨ社製）６６．０ｗｔ％、右旋性のカイラル剤ＣＢ１５（メルク社製）１７．０ｗｔ％、および右旋性のカイラル剤ＣＥ２（メルク社製）１７．０ｗｔ％を加熱溶解し、室温に戻して、レッドの色光を選択反射するコレステリック液晶を得た。
【００８０】
このレッド・コレステリック液晶１グラムに、キシレンジイソシアネート３モルとトリメチロールプロパン１モルとの付加物（武田薬品工業社製Ｄ−１１０Ｎ）０．３グラムと、酢酸エチル１０．０グラムとを加えて、均一溶液とし、油相となる液を調製した。
【００８１】
一方、ポリビニルアルコール（ポバール２１７ＥＥ、クラレ社製）１グラムを、熱したイオン交換水１０．０グラムに加えて攪拌後、放置冷却することによって、水相となる液を調製した。
【００８２】
次に、前記油相を前記水相中に乳化分散して、水相中に油相液滴が分散された水中油エマルジョンを調整した。この水中油エマルジョンを６０℃の恒温槽で２時間攪拌し、界面重合反応および脱溶剤を終了させて、液晶マイクロカプセルを形成した。
【００８３】
得られたマイクロカプセル分散液を遠心分離器にかけて上澄みを除き、少量のポリビニルアルコール水溶液を含んだマイクロカプセル粗生成物を得た。得られたマイクロカプセル粗生成物は１グラムであった。一部のマイクロカプセル粗生成物の乾燥前後の重量から、マイクロカプセル粗生成物中の固形成分の重量比を見積もったところ、固形成分の重量比は８０ｗｔ％であった。
【００８４】
得られたマイクロカプセル粗生成物に１０ｗｔ％のポリビニルアルコール水溶液を４グラム加えることによって、レッド塗布液を調製した。
【００８５】
次に、正の誘電率異方性を有するネマチック液晶Ｅ４８（ＢＤＨ社製）６２．０ｗｔ％、右旋性のカイラル剤ＣＢ１５（メルク社製）１９．０ｗｔ％、および右旋性のカイラル剤ＣＥ２（メルク社製）１９．０ｗｔ％を加熱溶解し、室温に戻して、グリーンの色光を選択反射するコレステリック液晶を得た。
【００８６】
このグリーン・コレステリック液晶１グラムに、キシレンジイソシアネート３モルとトリメチロールプロパン１モルとの付加物（武田薬品工業社製Ｄ−１１０Ｎ）０．３グラムと、酢酸エチル１０．０グラムとを加えて、均一溶液とし、油相となる液を調製した。
【００８７】
一方、ポリビニルアルコール（ポバール２１７ＥＥ、クラレ社製）１グラムを、熱したイオン交換水１０．０グラムに加えて攪拌後、放置冷却することによって、水相となる液を調製した。
【００８８】
次に、前記油相を前記水相中に乳化分散して、水相中に油相液滴が分散された水中油エマルジョンを調製した。この水中油エマルジョンを６０℃の恒温槽で２時間攪拌し、界面重合反応および脱溶剤を終了させて、液晶マイクロカプセルを形成した。
【００８９】
得られたマイクロカプセル分散液を遠心分離器にかけて上澄みを除き、少量のポリビニルアルコール水溶液を含んだマイクロカプセル粗生成物を得た。得られたマイクロカプセル粗生成物は１グラムであった。一部のマイクロカプセル粗生成物の乾燥前後の重量から、マイクロカプセル粗生成物中の固形成分の重量比を見積もったところ、固形成分の重量比は８０ｗｔ％であった。
【００９０】
得られたマイクロカプセル粗生成物に１０ｗｔ％のポリビニルアルコール水溶液を４グラム加えることによって、グリーン塗布液を調製した。
【００９１】
さらに、正の誘電率異方性を有するネマチック液晶Ｅ４８（ＢＤＨ社製）５８．０ｗｔ％、右旋性のカイラル剤ＣＢ１５（メルク社製）２１．０ｗｔ％、および右旋性のカイラル剤ＣＥ２（メルク社製）２１．０ｗｔ％を加熱溶解し、室温に戻して、ブルーの色光を選択反射するコレステリック液晶を得た。
【００９２】
このブルー・コレステリック液晶１グラムにキシレンジイソシアネート３モルとトリメチロールプロパン１モルとの付加物（武田薬品工業社製Ｄ−１１０Ｎ）０．３グラムと、酢酸エチル１０．０グラムとを加えて、均一溶液とし、油相となる液を調製した。
【００９３】
一方、ポリビニルアルコール（ポバール２１７ＥＥ、クラレ社製）１グラムを、熱したイオン交換水１０．０グラムに加えて攪拌後、放置冷却することによって、水相となる液を調製した。
【００９４】
次に、前記油相を前記水相中に乳化分散して、水相中に油相液滴が分散された水中油エマルジョンを調製した。この水中油エマルジョンを６０℃の恒温槽で２時間攪拌し、界面重合反応および脱溶剤を終了させて、液晶マイクロカプセルを形成した。
【００９５】
得られたマイクロカプセル分散液を遠心分離器にかけて上澄みを除き、少量のポリビニルアルコール水溶液を含んだマイクロカプセル粗生成物を得た。得られたマイクロカプセル粗生成物は１グラムであった。一部のマイクロカプセル粗生成物の乾燥前後の重量から、マイクロカプセル粗生成物中の固形成分の重量比を見積もったところ、固形成分の重量比は８０ｗｔ％であった。
【００９６】
得られたマイクロカプセル粗生成物に１０ｗｔ％のポリビニルアルコール水溶液を４グラム加えることによって、ブルー塗布液を調製した。
【００９７】
上記のレッド塗布液、グリーン塗布液、ブルー塗布液を、それぞれ１：１：１の割合で混合して、７５μｍ厚のＰＥＴフィルムルミラー（東レ社製）の上に、エッジコータで湿潤膜厚が１２５μｍとなるように塗布し、表示層を形成した。この表示層の塗膜を室温で半日乾燥させた後、９０℃のオーブンで１昼夜乾燥させた。乾燥後の表示層の膜厚は、約２５μｍであった。
【００９８】
乾燥後の表示層の上に、別の７５μｍ厚のＰＥＴフィルムルミラー（東レ社製）をラミネートした後、一方のＰＥＴフィルム基板の裏面に、ブラックポリイミドＢＫＲ−１０５（日本化薬社製）を塗布し、乾燥させて、モノクロ表示の表示記憶媒体を得た。
【００９９】
得られた表示記憶媒体を、パルス発生器および高圧電源装置に接続された一対のアルミ電極間に挟持し、５０Ｈｚ、２５０ｍｓ期間の交流セレクト信号と無電界の表示期間からなる書き込み信号を印加し、電極間から取り出して、表示色の観察を行った。アルミ電極間に印加したセレクト信号の電界強度と、表示された色を、図１２に示す。
【０１００】
これら２色の書き込みを１０００回以上繰り返しても、表示色および表示に必要なセレクト信号の電界強度に変化は見られなかった。また、各表示ともに、十分なメモリ性を有し、３０日以上経過しても表示色に変化は見られなかった。さらに、表示記憶媒体は可とう性を有していた。
【０１０１】
（実施例２）
実施例２では、旋回方向が異なる同じ色光を選択反射するコレステリック液晶を含む、マイクロカプセル構造のモノクロ表示の表示記憶媒体を作製した。
【０１０２】
正の誘電率異方性を有するネマチック液晶ＢＬ０１２（メルク社製）８２．０ｗｔ％、および右旋性のカイラル剤ＣＮＬ−６１１Ｒ（旭電化工業社製）１８．０ｗｔ％を加熱溶解し、室温に戻して、レッドの色光を選択反射する右旋性のコレステリック液晶を得た。
【０１０３】
この右旋性のレッド・コレステリック液晶１グラムに、キシレンジイソシアネート３モルとトリメチロールプロパン１モルとの付加物（武田薬品工業社製Ｄ−１１０Ｎ）０．３グラムと、酢酸エチル１０．０グラムとを加えて、均一溶液とし、油相となる液を調製した。
【０１０４】
一方、ポリビニルアルコール（ポバール２１７ＥＥ、クラレ社製）１グラムを、熱したイオン交換水１０．０グラムに加えて攪拌後、放置冷却することによって、水相となる液を調製した。
【０１０５】
次に、前記油相を前記水相中に乳化分散して、水相中に油相液滴が分散された水中油エマルジョンを調製した。この水中油エマルジョンを６０℃の恒温槽で２時間攪拌し、界面重合反応および脱溶剤を終了させて、液晶マイクロカプセルを形成した。
【０１０６】
得られたマイクロカプセル分散液を遠心分離器にかけて上澄みを除き、少量のポリビニルアルコール水溶液を含んだマイクロカプセル粗生成物を得た。得られたマイクロカプセル粗生成物は１グラムであった。一部のマイクロカプセル粗生成物の乾燥前後の重量から、マイクロカプセル粗生成物中の固形成分の重量比を見積もったところ、固形成分の重量比は８０ｗｔ％であった。
【０１０７】
得られたマイクロカプセル粗生成物に１０ｗｔ％のポリビニルアルコール水溶液を４グラム加えることによって、右旋性のレッド塗布液を調製した。
【０１０８】
次に、正の誘電率異方性を有するネマチック液晶ＢＬ０１２（メルク社製）８２．０ｗｔ％、および左旋性のカイラル剤ＣＮＬ−６１７Ｌ（旭電化工業社製）１８．０ｗｔ％を加熱溶解し、室温に戻して、レッドの色光を選択反射する左旋性のコレステリック液晶を得た。
【０１０９】
この左旋性のレッド・コレステリック液晶１グラムに、キシレンジイソシアネート３モルとトリメチロールプロパン１モルとの付加物（武田薬品工業社製Ｄ−１１０Ｎ）０．３グラムと、酢酸エチル１０．０グラムとを加えて、均一溶液とし、油相となる液を調製した。
【０１１０】
一方、ポリビニルアルコール（ポバール２１７ＥＥ、クラレ社製）１グラムを、熱したイオン交換水１０．０グラムに加えて攪拌後、放置冷却することによって、水相となる液を調製した。
【０１１１】
次に、前記油相を前記水相中に乳化分散して、水相中に油相液滴が分散された水中油エマルジョンを調製した。この水中油エマルジョンを６０℃の恒温槽で２時間攪拌し、界面重合反応および脱溶剤を終了させて、液晶マイクロカプセルを形成した。
【０１１２】
得られたマイクロカプセル分散液を遠心分離器にかけて上澄みを除き、少量のポリビニルアルコール水溶液を含んだマイクロカプセル粗生成物を得た。得られたマイクロカプセル粗生成物は１グラムであった。一部のマイクロカプセル粗生成物の乾燥前後の重量から、マイクロカプセル粗生成物中の固形成分の重量比を見積もったところ、固形成分の重量比は８０ｗｔ％であった。
【０１１３】
得られたマイクロカプセル粗生成物に１０ｗｔ％のポリビニルアルコール水溶液を４グラム加えることによって、左旋性のレッド塗布液を調製した。
【０１１４】
次に、正の誘電率異方性を有するネマチック液晶ＢＬ０１２（メルク社製）７７．０ｗｔ％、および右旋性のカイラル剤ＣＮＬ−６１１Ｒ（旭電化工業社製）２３．０ｗｔ％を加熱溶解し、室温に戻して、グリーンの色光を選択反射する右旋性のコレステリック液晶を得た。
【０１１５】
この右旋性のグリーン・コレステリック液晶１グラムに、キシレンジイソシアネート３モルとトリメチロールプロパン１モルとの付加物（武田薬品工業社製Ｄ−１１０Ｎ）０．３グラムと、酢酸エチル１０．０グラムとを加えて、均一溶液とし、油相となる液を調製した。
【０１１６】
一方、ポリビニルアルコール（ポバール２１７ＥＥ、クラレ社製）１グラムを、熱したイオン交換水１０．０グラムに加えて攪拌後、放置冷却することによって、水相となる液を調製した。
【０１１７】
次に、前記油相を前記水相中に乳化分散して、水相中に油相液滴が分散された水中油エマルジョンを調製した。この水中油エマルジョンを６０℃の恒温槽で２時間攪拌し、界面重合反応および脱溶剤を終了させて、液晶マイクロカプセルを形成した。
【０１１８】
得られたマイクロカプセル分散液を遠心分離器にかけて上澄みを除き、少量のポリビニルアルコール水溶液を含んだマイクロカプセル粗生成物を得た。得られたマイクロカプセル粗生成物は１グラムであった。一部のマイクロカプセル粗生成物の乾燥前後の重量から、マイクロカプセル粗生成物中の固形成分の重量比を見積もったところ、固形成分の重量比は８０ｗｔ％であった。
【０１１９】
得られたマイクロカプセル粗生成物に１０ｗｔ％のポリビニルアルコール水溶液を４グラム加えることによって、右旋性のグリーン塗布液を調製した。
【０１２０】
次に、正の誘電率異方性を有するネマチック液晶ＢＬ０１２（メルク社製）７７．０ｗｔ％、および左旋性のカイラル剤ＣＮＬ−６１７Ｌ（旭電化工業社製）２３．０ｗｔ％を加熱溶解し、室温に戻して、グリーンの色光を選択反射する左旋性のコレステリック液晶を得た。
【０１２１】
この左旋性のグリーン・コレステリック液晶１グラムに、キシレンジイソシアネート３モルとトリメチロールプロパン１モルとの付加物（武田薬品工業社製Ｄ−１１０Ｎ）０．３グラムと、酢酸エチル１０．０グラムとを加えて、均一溶液とし、油相となる液を調製した。
【０１２２】
一方、ポリビニルアルコール（ポバール２１７ＥＥ、クラレ社製）１グラムを、熱したイオン交換水１０．０グラムに加えて攪拌後、放置冷却することによって、水相となる液を調製した。
【０１２３】
次に、前記油相を前記水相中に乳化分散して、水相中に油相液滴が分散された水中油エマルジョンを調製した。この水中油エマルジョンを６０℃の恒温槽で２時間攪拌し、界面重合反応および脱溶剤を終了させて、液晶マイクロカプセルを形成した。
【０１２４】
得られたマイクロカプセル分散液を遠心分離器にかけて上澄みを除き、少量のポリビニルアルコール水溶液を含んだマイクロカプセル粗生成物を得た。得られたマイクロカプセル粗生成物は１グラムであった。一部のマイクロカプセル粗生成物の乾燥前後の重量から、マイクロカプセル粗生成物中の固形成分の重量比を見積もったところ、固形成分の重量比は８０ｗｔ％であった。
【０１２５】
得られたマイクロカプセル粗生成物に１０ｗｔ％のポリビニルアルコール水溶液を４グラム加えることによって、左旋性のグリーン塗布液を調製した。
【０１２６】
次に、正の誘電率異方性を有するネマチック液晶ＢＬＯ１２（メルク社製）７４．０ｗｔ％、および右旋性のカイラル剤ＣＮＬ−６１１Ｒ（旭電化工業社製）２６．０ｗｔ％を加熱溶解し、室温に戻して、ブルーの色光を選択反射する右旋性のコレステリック液晶を得た。
【０１２７】
この右旋性のブルー・コレステリック液晶１グラムに、キシレンジイソシアネート３モルとトリメチロールプロパン１モルとの付加物（武田薬品工業社製Ｄ−１１０Ｎ）０．３グラムと、酢酸エチル１０．０グラムとを加えて、均一溶液とし、油相となる液を調製した。
【０１２８】
一方、ポリビニルアルコール（ポバール２１７ＥＥ、クラレ社製）１グラムを、熱したイオン交換水１０．０グラムに加えて攪拌後、放置冷却することによって、水相となる液を調製した。
【０１２９】
次に、前記油相を前記水相中に乳化分散して、水相中に油相液滴が分散された水中油エマルジョンを調製した。この水中油エマルジョンを６０℃の恒温槽で２時間攪拌し、界面重合反応および脱溶剤を終了させて、液晶マイクロカプセルを形成した。
【０１３０】
得られたマイクロカプセル分散液を遠心分離器にかけて上澄みを除き、少量のポリビニルアルコール水溶液を含んだマイクロカプセル粗生成物を得た。得られたマイクロカプセル粗生成物は１グラムであった。一部のマイクロカプセル粗生成物の乾燥前後の重量から、マイクロカプセル粗生成物中の固形成分の重量比を見積もったところ、固形成分の重量比は８０ｗｔ％であった。
【０１３１】
得られたマイクロカプセル粗生成物に１０ｗｔ％のポリビニルアルコール水溶液を４グラム加えることによって、右旋性のブルー塗布液を調製した。
【０１３２】
さらに、正の誘電率異方性を有するネマチック液晶ＢＬ０１２（メルク社製）７４．０ｗｔ％、および左旋性のカイラル剤ＣＮＬ−６１７Ｌ（旭電化工業社製）２６．０ｗｔ％を加熱溶解し、室温に戻して、ブルーの色光を選択反射する左旋性のコレステリック液晶を得た。
【０１３３】
この左旋性のブルー・コレステリック液晶１グラムに、キシレンジイソシアネート３モルとトリメチロールプロパン１モルとの付加物（武田薬品工業社製Ｄ−１１０Ｎ）０．３グラムと、酢酸エチル１０．０グラムとを加えて、均一溶液とし、油相となる液を調製した。
【０１３４】
一方、ポリビニルアルコール（ポバール２１７ＥＥ、クラレ社製）１グラムを、熱したイオン交換水１０．０グラムに加えて攪拌後、放置冷却することによって、水相となる液を調製した。
【０１３５】
次に、前記油相を前記水相中に乳化分散して、水相中に油相液滴が分散された水中油エマルジョンを調製した。この水中油エマルジョンを６０℃の恒温槽で２時間攪拌し、界面重合反応および脱溶剤を終了させて、液晶マイクロカプセルを形成した。
【０１３６】
得られたマイクロカプセル分散液を遠心分離器にかけて上澄みを除き、少量のポリビニルアルコール水溶液を含んだマイクロカプセル粗生成物を得た。得られたマイクロカプセル粗生成物は１グラムであった。一部のマイクロカプセル粗生成物の乾燥前後の重量から、マイクロカプセル粗生成物中の固形成分の重量比を見積もったところ、固形成分の重量比は８０ｗｔ％であった。
【０１３７】
得られたマイクロカプセル粗生成物に１０ｗｔ％のポリビニルアルコール水溶液を４グラム加えることによって、左旋性のブルー塗布液を調製した。
【０１３８】
以上の右旋性レッド塗布液、左旋性レッド塗布液、右旋性グリーン塗布液、左旋性グリーン塗布液、右旋性ブルー塗布液、左旋性ブルー塗布液を、それぞれ１：１：１：１：１：１の割合で混合し、７５μｍ厚のＰＥＴフィルムルミラー（東レ社製）の上に、エッジコータで湿潤膜厚が１２５μｍとなるように塗布して、表示層を形成した。この表示層の塗膜を室温で半日乾燥させた後、９０℃のオーブンで１昼夜乾燥させた。乾燥後の表示層の膜厚は、約２５μｍであった。
【０１３９】
乾燥後の表示層の上に、別の７５μｍ厚のＰＥＴフィルムルミラー（東レ社製）をラミネートした後、一方のＰＥＴフィルム基板の裏面に、ブラックポリイミドＢＫＲ−１０５（日本化薬社製）を塗布し、乾燥させて、モノクロ表示の表示記憶媒体を得た。
【０１４０】
（実施例３）
実施例３では、マイクロカプセル構造の多色表示の表示記憶媒体を作製し、表示特性を測定した。
【０１４１】
正の誘電率異方性を有するネマチック液晶ＺＬＩ４５２０（メルク社製）７０．０ｗｔ％、右旋性のカイラル剤ＣＢ１５（メルク社製）１５．０ｗｔ％、および右旋性のカイラル剤ＣＥ２（メルク社製）１５ｗｔ％を加熱溶解し、室温に戻して、レッドの色光を選択反射するコレステリック液晶を得た。
【０１４２】
このレッド・コレステリック液晶１グラムに、キシレンジイソシアネート３モルとトリメチロールプロパン１モルとの付加物（武田薬品工業社製Ｄ−１１０Ｎ）０．３グラムと、酢酸エチル１０．０グラムとを加えて、均一溶液とし、油相となる液を調製した。
【０１４３】
一方、ポリビニルアルコール（ポバール２１７ＥＥ、クラレ社製）１グラムを、熱したイオン交換水１０．０グラムに加えて攪拌後、放置冷却することによって、水相となる液を調製した。
【０１４４】
次に、前記油相を前記水相中に乳化分散して、水相中に油相液滴が分散された水中油エマルジョンを調製した。この水中油エマルジョンを６０℃の恒温槽で２時間攪拌し、界面重合反応および脱溶剤を終了させて、液晶マイクロカプセルを形成した。
【０１４５】
得られたマイクロカプセル分散液を遠心分離器にかけて上澄みを除き、少量のポリビニルアルコール水溶液を含んだマイクロカプセル粗生成物を得た。得られたマイクロカプセル粗生成物は１グラムであった。一部のマイクロカプセル粗生成物の乾燥前後の重量から、マイクロカプセル粗生成物中の固形成分の重量比を見積もったところ、固形成分の重量比は８０ｗｔ％であった。
【０１４６】
得られたマイクロカプセル粗生成物に１０ｗｔ％のポリビニルアルコール水溶液を４グラム加えることによって、レッド塗布液を調製した。
【０１４７】
次に、正の誘電率異方性を有するネマチック液晶Ｅ１８６（ＢＤＨ社製）７３．４ｗｔ％、右旋性のカイラル剤ＣＢＬ１５（メルク社製）１３．３ｗｔ％、および右旋性のカイラル剤ＣＥ２（メルク社製）１３．３ｗｔ％を加熱溶解し、室温に戻して、グリーンの色光を選択反射するコレステリック液晶を得た。
【０１４８】
このグリーン・コレステリック液晶１グラムに、キシレンジイソシアネート３モルとトリメチロールプロパン１モルとの付加物（武田薬品工業社製Ｄ−１１０Ｎ）０．３グラムと、酢酸エチル１０．０グラムとを加えて、均一溶液とし、油相となる液を調製した。
【０１４９】
一方、ポリビニルアルコール（ポバール２１７ＥＥ、クラレ社製）１グラムを、熱したイオン交換水１０．０グラムに加えて攪拌後、放置冷却することによって、水相となる液を調製した。
【０１５０】
次に、前記油相を前記水相中に乳化分散して、水相中に油相液滴が分散された水中油エマルジョンを調製した。この水中油エマルジョンを６０℃の恒温槽で２時間攪拌し、界面重合反応および脱溶剤を終了させて、液晶マイクロカプセルを形成した。
【０１５１】
得られたマイクロカプセル分散液を遠心分離器にかけて上澄みを除き、少量のポリビニルアルコール水溶液を含んだマイクロカプセル粗生成物を得た。得られたマイクロカプセル粗生成物は１グラムであった。一部のマイクロカプセル粗生成物の乾燥前後の重量から、マイクロカプセル粗生成物中の固形成分の重量比を見積もったところ、固形成分の重量比は８０ｗｔ％であった。
【０１５２】
得られたマイクロカプセル粗生成物に１０ｗｔ％のポリビニルアルコール水溶液を４グラム加えることによって、グリーン塗布液を調製した。
【０１５３】
さらに、正の誘電率異方性を有するネマチック液晶ＺＬＩ４３９８（メルク社製）６６．０ｗｔ％、右旋性のカイラル剤ＣＢ１５（メルク社製）１７．０ｗｔ％、および右旋性のカイラル剤ＣＥ２（メルク社製）１７．０ｗｔ％を加熱溶解し、室温に戻して、ブルーの色光を選択反射するコレステリック液晶を得た。
【０１５４】
このブルー・コレステリック液晶１グラムに、キシレンジイソシアネート３モルとトリメチロールプロパン１モルとの付加物（武田薬品工業社製Ｄ−１１０Ｎ）０．３グラムと、酢酸エチル１０．０ラムとを加えて、均一溶液とし、油相となる液を調製した。
【０１５５】
一方、ポリビニルアルコール（ポバール２１７ＥＥ、クラレ社製）１グラムを、熱したイオン交換水１０．０グラムに加えて攪拌後、放置冷却することによって、水相となる液を調製した。
【０１５６】
次に、前記油相を前記水相中に乳化分散して、水相中に油相液滴が分散された水中油エマルジョンを調製した。この水中油エマルジョンを６０℃の恒温槽で２時間攪拌し、界面重合反応および脱溶剤を終了させて、液晶マイクロカプセルを形成した。
【０１５７】
得られたマイクロカプセル分散液を遠心分離器にかけて上澄みを除き、少量のポリビニルアルコール水溶液を含んだマイクロカプセル粗生成物を得た。得られたマイクロカプセル粗生成物は１グラムであった。一部のマイクロカプセル粗生成物の乾燥前後の重量から、マイクロカプセル粗生成物中の固形成分の重量比を見積もったところ、固形成分の重量比は８０ｗｔ％であった。
【０１５８】
得られたマイクロカプセル粗生成物に１０ｗｔ％のポリビニルアルコール水溶液を４グラム加えることによって、ブルー塗布液を調製した。
【０１５９】
上記のレッド塗布液、グリーン塗布液、ブルー塗布液を、それぞれ１：１：１の割合で混合し、７５μｍ厚のＰＥＴフィルムルミラー（東レ社製）の上に、エッジコータで湿潤膜厚が１２５μｍとなるように塗布して、表示層を形成した。この表示層の塗膜を室温で半日乾燥させた後、９０℃のオーブンで１昼夜乾燥させた。乾燥後の表示層の膜厚は、約２５μｍであった。
【０１６０】
乾燥後の表示層の上に、別の７５μｍ厚のＰＥＴフィルムルミラー（東レ社製）をラミネートした後、一方のＰＥＴフィルム基板の裏面に、ブラックポリイミドＢＫＲ−１０５（日本化薬社製）を塗布し、乾燥させて、多色表示の表示記憶媒体を得た。
【０１６１】
得られた表示記憶媒体を、パルス発生器および高圧電源装置に接続された一対のアルミ電極間に挟持し、５０Ｈｚ、２５０ｍｓ期間の交流リフレッシュ信号、５０Ｈｚ、２５０ｍｓ期間の交流セレクト信号、および無電界の表示期間からなる書き込み信号を印加し、電極間から取り出して、表示色の観察を行った。アルミ電極間に印加したリフレッシュ信号およびセレクト信号の電界強度と、表示された色を、図１３に示す。
【０１６２】
これら７色の書き込みを１０００回以上繰り返しても、表示色および表示に必要なリフレッシュ信号およびセレクト信号の電界強度に変化は見られなかった。また、各表示ともに、十分なメモリ性を有し、３０日以上経過しても表示色に変化は見られなかった。さらに、表示記憶媒体は可とう性を有していた。
【０１６３】
（実施例４）
実施例４では、１種（１色）のコレステリック液晶の固定にＰＩＰＳ法を用いて、モノクロ表示の表示記憶媒体を作製した。
【０１６４】
正の誘電率異方性を有するネマチック液晶ＢＬ０１２（メルク社製）８２．０ｗｔ％、および右旋性のカイラル剤ＣＮＬ−６１１Ｒ（旭電化工業社製）１８．０ｗｔ％を加熱溶解し、室温に戻して、レッドの色光を選択反射するコレステリック液晶を得た。
【０１６５】
このレッド・コレステリック液晶１グラムに、キシレンジイソシアネート３モルとトリメチロールプロパン１モルとの付加物（武田薬品工業社製Ｄ−１１０Ｎ）０．３グラムと、酢酸エチル１０．０グラムとを加えて、均一溶液とし、油相となる液を調製した。
【０１６６】
一方、ポリビニルアルコール（ポバール２１７ＥＥ、クラレ社製）１グラムを、熱したイオン交換水１０．０グラムに加えて攪拌後、放置冷却することによって、水相となる液を調製した。
【０１６７】
次に、前記油相を前記水相中に乳化分散して、水相中に油相液滴が分散された水中油エマルジョンを調製した。この水中油エマルジョンを６０℃の恒温槽で２時間攪拌し、界面重合反応および脱溶剤を終了させて、液晶マイクロカプセルを形成した。
【０１６８】
得られたマイクロカプセル分散液を遠心分離器にかけて上澄みを除き、少量のポリビニルアルコール水溶液を含んだマイクロカプセル粗生成物を得た。得られたマイクロカプセル粗生成物は１グラムであった。さらに、イオン交換水によるマイクロカプセルの洗浄を１０回繰り返し、乾燥させて、マイクロカプセルを取り出した。マイクロカプセルの収量は０．８グラムであった。
【０１６９】
次に、正の誘電率異方性を有するネマチック液晶ＢＬ０１２（メルク社製）７７．０ｗｔ％、および右旋性のカイラル剤ＣＮＬ−６１１Ｒ（旭電化工業社製）２３．０ｗｔ％を加熱溶解し、室温に戻して、グリーンの色光を選択反射するコレステリック液晶を得た。
【０１７０】
このグリーン・コレステリック液晶１グラムに、キシレンジイソシアネート３モルとトリメチロールプロパン１モルとの付加物（武田薬品工業社製Ｄ−１１０Ｎ）０．３グラムと、酢酸エチル１０．０グラムとを加えて、均一溶液とし、油相となる液を調製した。
【０１７１】
一方、ポリビニルアルコール（ポバール２１７ＥＥ、クラレ社製）１グラムを、熱したイオン交換水１０．０グラムに加えて攪拌後、放置冷却することによって、水相となる液を調製した。
【０１７２】
次に、前記油相を前記水相中に乳化分散して、水相中に油相液滴が分散された水中油エマルジョンを調製した。この水中油エマルジョンを６０℃の恒温槽で２時間攪拌し、界面重合反応および脱溶剤を終了させて、液晶マイクロカプセルを形成した。
【０１７３】
得られたマイクロカプセル分散液を遠心分離器にかけて上澄みを除き、少量のポリビニルアルコール水溶液を含んだマイクロカプセル粗生成物を得た。得られたマイクロカプセル粗生成物は１グラムであった。さらに、イオン交換水によるマイクロカプセルの洗浄を１０回繰り返し、乾燥させて、マイクロカプセルを取り出した。マイクロカプセルの収量は０．８グラムであった。
【０１７４】
さらに、正の誘電率異方性を有するネマチック液晶ＢＬ０１２（メルク社製）７４．０ｗｔ％、および右旋性のカイラル剤ＣＮＬ−６１１Ｒ（旭電化工業社製）２６．０ｗｔ％を加熱溶解し、室温に戻して、ブルーの色光を選択反射するコレステリック液晶を得た。
【０１７５】
このブルー・コレステリック液晶０．６グラムにチオール系ＵＶ重合高分子前駆体ＮＯＡ６５（ノーランド社製）を５ｗｔ％添加した後、上記のレッド・コレステリック液晶を含むマイクロカプセル０．６グラムと、グリーン・コレステリック液晶を含むマイクロカプセル０．６グラムとを加えて、表示層原液とした。
【０１７６】
１２５μｍ厚のＰＥＴフィルムハイビーム（東レ社製）の上に、１２μｍ径の球状スペーサーミクロパールＳＰ−２１２（積水ファインケミカル社製）を湿式散布し、この上に、上記の表示層原液を滴下して、別の１２５μｍ厚のＰＥＴフィルムハイビーム（東レ社製）を密着させた。
【０１７７】
以上の工程を７０℃で行った後、そのままの温度下で、高圧水銀ランプをフィルタリングした５０ｍＷ／ｃｍ２（３６５ｎｍ）のＵＶ光を６０秒照射した後、一方のＰＥＴフィルム基板の裏面に、ブラックポリイミドＢＫＲ−１０５（日本化薬社製）を塗布し、乾燥させて、モノクロ表示の表示記憶媒体を得た。
【０１７８】
（実施例５）
実施例５では、エマルジョン法によって多色表示の表示記憶媒体を作製した。
【０１７９】
実施例４で用いた、それぞれレッド、グリーンおよびブルーの色光を選択反射するコレステリック液晶と、エタノールでイオン除去を行った重合度５００のＰＶＡ（和光純薬工業社製）の１０ｗｔ％水溶液を、それぞれ１：２．５の重量比で混合し、内歯式高速ホモジナイザー（オムニ社製）を用いて、１０．０００ｒｐｍで３分間攪拌し、真空装置内で脱気して、それぞれレッド、グリーンおよびブルーのエマルジョンを作製した。
【０１８０】
それぞれのエマルジョンを１：１：１の重量比で混合して、５０μｍ厚のＰＥＴフィルムルミラー（東レ社製）の上に、ドクターブレード００５（ガードナー社製）を用いて均一に塗布し、室温下で３時間乾燥させて、それぞれレッド、グリーンおよびブルーの色光を選択反射する３種のコレステリック液晶を独立に含む、約２０μｍ厚の表示層を形成し、さらに、ＰＥＴフィルム基板の表示層が形成された面と反対側の面に、ブラックポリイミドＢＫＲ−１０５（日本化薬社製）を塗布し、乾燥させて、多色表示の表示記憶媒体を得た。
【０１８１】
（実施例１，２，５についての評価）
積分球型分光測色計ＣＭ−２０２２（ミノルタ社製）を用いて、実施例１、２、５の表示記憶媒体のそれぞれについて、完全拡散面を１００％とする各表示色のスペクトル分布を測定した。
【０１８２】
図１４に、実施例１のモノクロ表示の表示記憶媒体のスペクトル分布を示す。ホワイト表示時の積分反射率は、２９％であった。
【０１８３】
図１５に、実施例２のモノクロ表示の表示記憶媒体のスペクトル分布を示す。ホワイト表示時の積分反射率は、２６％であった。
【０１８４】
図１６に、実施例５の多色表示の表示記憶媒体のスペクトル分布を示す。ホワイト表示時の積分反射率は、３３％であった。
【０１８５】
【発明の効果】
上述したように、この発明によれば、コレステリック液晶の電界スイッチングによる、高速の書き換え性および無電源でのメモリ性を有し、コレステリック液晶の選択反射による、明るく、コントラストの高い、モノクロ表示を行うことができ、軽薄で、可とう性を有する構造を持ち、製造コストの低い、紙ライクな表示記憶媒体を実現することができるとともに、特に画像の書き込みに必要な電圧を低減させることができる。
【図面の簡単な説明】
【図１】この発明の表示記憶媒体および画像書き込み装置の一実施形態を示す図である。
【図２】この発明の表示記憶媒体の他の実施形態を示す図である。
【図３】この発明の表示記憶媒体の等価回路を示す図である。
【図４】この発明の表示記憶媒体の一例のスイッチング挙動を示す図である。
【図５】この発明の画像書き込み方法の一実施形態における書き込み信号を示す図である。
【図６】図５の画像書き込み方法による場合の、図４に示すスイッチング挙動を行う表示記憶媒体の各表示層の状態を示す図である。
【図７】図５の画像書き込み方法による場合の、図４に示すスイッチング挙動を行う表示記憶媒体の表示状態を示す図である。
【図８】この発明の表示記憶媒体の他の例のスイッチング挙動を示す図である。
【図９】この発明の画像書き込み方法の他の実施形態における書き込み信号を示す図である。
【図１０】図９の画像書き込み方法による場合の、図８に示すスイッチング挙動を行う表示記憶媒体の各表示層の状態を示す図である。
【図１１】図９の画像書き込み方法による場合の、図８に示すスイッチング挙動を行う表示記憶媒体の表示状態を示す図である。
【図１２】実施例１の表示記憶媒体に表示を書き込んだ場合の電界強度と表示色を示す図である。
【図１３】実施例３の表示記憶媒体に表示を書き込んだ場合の電界強度と表示色を示す図である。
【図１４】実施例１の表示記憶媒体のスペクトル分布を示す図である。
【図１５】実施例２の表示記憶媒体のスペクトル分布を示す図である。
【図１６】実施例５の表示記憶媒体のスペクトル分布を示す図である。
【図１７】正の誘電率異方性を有するコレステリック液晶の状態変化を示す図である。
【図１８】正の誘電率異方性を有するコレステリック液晶のパルス信号に対するスイッチング挙動の例を示す図である。
【図１９】先願の発明の表示記憶媒体および画像書き込み装置の一実施形態を示す図である。
【符号の説明】
１…表示記憶媒体
２，３…基板
６…光吸収層
８Ａ，８Ｂ，８Ｃ…コレステリック液晶
９…バインダ
１１，１２…シール材
２０  画像書き込み装置
２１，２２  書き込み電極
２３  駆動回路
【図１】
0003614307.tif 000002
【図２】
0003614307.tif 000003
【図３】
0003614307.tif 000004
【図４】
0003614307.tif 000005
【図５】
0003614307.tif 000006
【図６】
0003614307.tif 000007
【図７】
0003614307.tif 000008
【図８】
0003614307.tif 000009
【図９】
0003614307.tif 000010
【図１０】
0003614307.tif 000011
【図１１】
0003614307.tif 000012
【図１２】
0003614307.tif 000013
【図１３】
0003614307.tif 000014
【図１４】
0003614307.tif 000015
【図１５】
0003614307.tif 000016
【図１６】
0003614307.tif 000017
【図１７】
0003614307.tif 000018
【図１８】
0003614307.tif 000019
【図１９】
0003614307.tif 000020